(57)【要約】【課題】有機化合物を結晶化させる工程を必要とせずともオレフィン化合物の光二量化反応を効率良く進行させることのできるオレフィン二量化触媒、並びにその触媒を使用したシクロブタン化合物の製造方法及びオレフィン化合物の二量化反応実行方法を提供することを目的とする。【解決手段】ランタノイドのアクア錯体からなり、水素原子に対して水素結合可能な置換基を備えたオレフィン化合物同士を紫外線の照射下で光二量化させるオレフィン二量化触媒を使用する。【選択図】図２
2013173130.tif 000002
【特許請求の範囲】
【請求項１】
ランタノイドのアクア錯体からなり、水素原子に対して水素結合可能な置換基を備えたオレフィン化合物同士を紫外線の照射下で光二量化させるオレフィン二量化触媒。
【請求項２】
前記オレフィン化合物が、水素原子に対して水素結合可能な置換基を２以上備えたものであることを特徴とする請求項１記載のオレフィン二量化触媒。
【請求項３】
前記２以上の水素結合可能な置換基のうちの少なくとも２つの置換基の間となる位置にオレフィン化合物の二重結合が存在し、これら２つの置換基はオレフィン化合物の外方に向けて水素結合可能であることを特徴とする請求項２記載のオレフィン二量化触媒。
【請求項４】
ランタノイドのアクア錯体と、水素原子に対して水素結合可能な置換基を備えたオレフィン化合物と、を含む溶液又は混合物に紫外線を照射し、前記溶液又は混合物中で前記オレフィン化合物同士を光二量化させてシクロブタン環を形成させることを特徴とするシクロブタン化合物の製造方法。
【請求項５】
前記オレフィン化合物は、前記水素結合可能な置換基を２以上備え、２以上の前記アクア錯体を水素結合で橋掛けすることにより超分子錯体を形成でき、かつ、前記超分子錯体に含まれる二分子の前記オレフィン化合物を一対としたときに、これら一対のオレフィン化合物に含まれる一対の二重結合がπ−πスタックを形成可能となるように前記置換基を備えることを特徴とする、請求項４記載のシクロブタン化合物の製造方法。
【請求項６】
ランタノイドのアクア錯体と、水素原子に対して水素結合可能な置換基を備えたオレフィン化合物と、を含む溶液又は混合物に紫外線を照射し、前記溶液又は混合物中で前記オレフィン化合物同士を光二量化させてシクロブタン環を形成させることを特徴とするオレフィン化合物の二量化反応実行方法。
【請求項７】
前記オレフィン化合物は、前記水素結合可能な置換基を２以上備え、２以上の前記アクア錯体を水素結合で橋掛けすることにより超分子錯体を形成でき、かつ、前記超分子錯体に含まれる二分子の前記オレフィン化合物を一対としたときに、これら一対のオレフィン化合物に含まれる一対の二重結合がπ−πスタックを形成可能となるように前記置換基を備えることを特徴とする、請求項６記載のオレフィン化合物の二量化反応実行方法。
【発明の詳細な説明】
【技術分野】
【０００１】
本発明は、オレフィン二量化触媒、並びにそれを利用したシクロブタン化合物の製造方法及びオレフィン化合物の二量化実行方法に関する。
【背景技術】
【０００２】
近年、分子構造の解析技術や分子モデリング技術の発達に伴い、標的となる分子や受容体等へ特異的に結合することのできる新規な有機化合物の設計が盛んに行われている。このような有機化合物は、疾病の治療を初めとして、様々な分野に新たな可能性を提供するものであり、数多くのものが提案されている（例えば、特許文献１等を参照）。
【０００３】
分子モデリング技術によって設計された分子は、様々な有機化学的手法を駆使して合成されることになる。これまでに積み上げられてきた化学反応に関する数多くの知見や、合成化学に携わる多くの科学者の努力により、数多くの合成手法が提案されているのは周知の通りである。
【０００４】
ところで、これらの合成手法において最も困難なものの一つに、シクロブタン環の構築がある。シクロブタン環とは４個の炭素原子が単結合により環状に結合した構造である。炭素原子の単結合における結合角は、通常１０９．５°程度であるが、シクロブタン環ではこれが９０°付近となるように強制される。このため、シクロブタン環は、大きなひずみを有する不安定な構造ということができる。シクロブタン環の構築が難しい要因は、こうした構造の不安定さにあると考えられる。
【０００５】
分子にシクロブタン環を導入する方法として一般的に採用されるものの一つに、二重結合を有する化合物（オレフィン化合物）に対して紫外線を照射する光二量化反応が挙げられる。光二量化反応とは、紫外線の照射下で、オレフィン化合物中に存在する二重結合ＣＡ＝ＣＢの両端の炭素原子ＣＡ及びＣＢが、別の分子中に存在する二重結合ＣＡ’＝ＣＢ’の両端の炭素原子ＣＡ’及びＣＢ’との間にそれぞれ単結合を生成する反応であり、対となる炭素原子の二組（例えば、ＣＡ及びＣＡ’と、ＣＢ及びＣＢ’）が同時に隣り合う状態（すなわち、ＣＡ及びＣＡ’が隣り合うのと同時に、ＣＢ及びＣＢ’が隣り合う状態）になり、二重結合同士がπ−π相互作用を形成したときのみに生じる化学反応である。このため、分子が自由に運動（移動）している溶液内では、光二量化反応の生じる確率は極めて低いものであり、一般には、分子の移動が制限された結晶中にて、対となる炭素原子の二組が同時に隣り合った状態をつくり出し、その結晶に紫外線を照射することで光二量化反応を行うものとされている（例えば、非特許文献１を参照）。
【先行技術文献】
【特許文献】
【０００６】
【特許文献１】特許第３３００３６５号公報
【非特許文献】
【０００７】
【非特許文献１】Ｙｏｒｉｋｏ  Ｓｏｎｏｄａ，Ｍｏｌｅｃｕｌｅｓ，２０１１，１６，１１９−１４８
【発明の概要】
【発明が解決しようとする課題】
【０００８】
しかしながら、有機化合物の結晶を作製するのは容易なことでなく、上記のように結晶中で光二量化反応を実行するのはコストや作業工程等といった観点から工業的には課題の多い方法である。工業的に効率良く二量化反応を実行するためには、溶液中で反応を行ったり、粉体である有機化合物同士を混合させて反応を行ったりといったように、有機化合物を結晶化させる工程を必要とせずとも効率良く反応させることのできるプロセスを採用することが理想的だが、そのようなプロセスはこれまで実現できていないのが現状である。
【０００９】
本発明は、以上の状況に鑑みてなされたものであり、有機化合物を結晶化させる工程を必要とせずともオレフィン化合物の光二量化反応を効率良く進行させることのできるオレフィン二量化触媒、並びにその触媒を使用したシクロブタン化合物の製造方法及びオレフィン化合物の二量化反応実行方法を提供することを目的とする。
【課題を解決するための手段】
【００１０】
本発明者は、上記課題を解決するために鋭意検討を重ねた結果、水素原子に対して水素結合可能な置換基を備えたオレフィン化合物に対してランタノイドのアクア錯体を添加すると、このオレフィン化合物がアクア錯体に含まれる水分子に対して水素結合を形成し、その結果、アクア錯体に対して水素結合した２つのオレフィン化合物がπ−πスタックを形成した状態で固定され、その状態で紫外線を照射するとπ−πスタックを形成したオレフィン化合物同士で光二量化反応が生じることを見出した。このπ−πスタックは、結晶化により２つのオレフィン化合物が立体的に固定されて生じたものではなく、アクア錯体に対する水素結合により２つのオレフィン化合物が立体的に固定されて生じたものである。したがって、この方法によれば、有機化合物を結晶化させる工程を経ずともオレフィン化合物の二量化反応を実行することが可能になる。本発明は、以上のような知見に基づいてなされたものであり、以下のようなものを提供する。
【００１１】
（１）本発明は、ランタノイドのアクア錯体からなり、水素原子に対して水素結合可能な置換基を備えたオレフィン化合物同士を紫外線の照射下で光二量化させるオレフィン二量化触媒である。
【００１２】
（２）前記オレフィン化合物は、水素原子に対して水素結合可能な置換基を２以上備えたものであることが好ましい。
【００１３】
（３）前記２以上の水素結合可能な置換基のうちの少なくとも２つの置換基の間となる位置にオレフィン化合物の二重結合が存在し、これら２つの置換基はオレフィン化合物の外方に向けて水素結合可能であることが好ましい。
【００１４】
（４）また、本発明は、ランタノイドのアクア錯体と、水素原子に対して水素結合可能な置換基を備えたオレフィン化合物と、を含む溶液又は混合物に紫外線を照射し、前記溶液又は混合物中で前記オレフィン化合物同士を光二量化させてシクロブタン環を形成させることを特徴とするシクロブタン化合物の製造方法でもある。
【００１５】
（５）前記オレフィン化合物は、前記水素結合可能な置換基を２以上備え、２以上の前記アクア錯体を水素結合で橋掛けすることにより超分子錯体を形成でき、かつ、前記超分子錯体に含まれる二分子の前記オレフィン化合物を一対としたときに、これら一対のオレフィン化合物に含まれる一対の二重結合がπ−πスタックを形成可能となるように前記置換基を備えることが好ましい。
【００１６】
（６）また、本発明は、ランタノイドのアクア錯体と、水素原子に対して水素結合可能な置換基を備えたオレフィン化合物と、を含む溶液又は混合物に紫外線を照射し、前記溶液又は混合物中で前記オレフィン化合物同士を光二量化させてシクロブタン環を形成させることを特徴とするオレフィン化合物の二量化反応実行方法でもある。
【００１７】
（７）前記オレフィン化合物は、前記水素結合可能な置換基を２以上備え、２以上の前記アクア錯体を水素結合で橋掛けすることにより超分子錯体を形成でき、かつ、前記超分子錯体に含まれる二分子の前記オレフィン化合物を一対としたときに、これら一対のオレフィン化合物に含まれる一対の二重結合がπ−πスタックを形成可能となるように前記置換基を備えることが好ましい。
【発明の効果】
【００１８】
本発明によれば、有機化合物を結晶化させる工程を必要とせずともオレフィン化合物の光二量化反応を効率良く進行させることのできるオレフィン二量化触媒、並びにその触媒を使用したシクロブタン化合物の製造方法及びオレフィン化合物の二量化反応実行方法が提供される。
【図面の簡単な説明】
【００１９】
【図１】図１（ａ）は、ランタノイドのアクア錯体とオレフィン化合物とが水素結合した状態を示す模式図であり、図１（ｂ）は、遷移金属元素のアクア錯体とオレフィン化合物とが水素結合した状態を示す模式図である。
【図２】図２は、水素原子に対して水素結合可能な置換基であるピリジル基を２個備えたオレフィン化合物となるビス（４−ピリジル）エチレン（４，４’−ｂｐｅ）が、イッテルビウム（Ｙｂ）のアクア錯体［Ｙｂ（ＯＨ２）８］３＋に対して水素結合することで超分子錯体を形成する様子を示す分子構造図である。
【図３】図３は、実施例１における単結晶Ｂにおける分子構造図である。
【図４】図４は、実施例１における単結晶Ａの紫外線照射前後でのＣＤ３ＣＮ溶液における１Ｈ−ＮＭＲの測定結果である。
【図５】図５は、Ｙｂ（ＣＦ３ＳＯ３）３・ｘＨ２Ｏ及びｔｒａｎｓ−４，４’−ｂｐｅのＤ２Ｏ：ＣＤ３ＣＮ＝１：１（ｖ／ｖ）溶液に紫外線を照射した際の時間経過に対する各生成物の存在割合を示すグラフであり、横軸が紫外線の照射時間を表し、縦軸が各生成物の存在割合を表す。
【図６】図６は、Ｙｂ（ＣＦ３ＳＯ３）３・ｘＨ２Ｏ、ｔｒａｎｓ−４，４’−ｂｐｅ及び水（Ｈ２Ｏ）の混合物に紫外線を照射した際の紫外線照射時間に対するｒｃｔｔ−４，４’−ｔｐｃｂの生成量を示すグラフであり、横軸が紫外線の照射時間を表し、縦軸がｒｃｔｔ−４，４’−ｔｐｃｂの生成比率（％）を表す。
【発明を実施するための形態】
【００２０】
以下、本発明のオレフィン二量化触媒、シクロブタン化合物の製造方法及びオレフィン化合物の二量化反応実行方法のそれぞれについての一実施形態を説明する。なお、本発明は、以下の実施形態に限定されるものではなく、本発明の範囲において適宜変更して実施することができる。
【００２１】
［オレフィン二量化触媒］
本発明のオレフィン二量化触媒は、ランタノイドのアクア錯体である。ランタノイドは、原子番号が５７から７１までの原子の総称であり、その中には、ランタン（Ｌａ）、セリウム（Ｃｅ）、プラセオジム（Ｐｒ）、ネオジム（Ｎｄ）、プロメチウム（Ｐｍ）、サマリウム（Ｓｍ）、ユウロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）及びルテチウム（Ｌｕ）が含まれる。本発明では、これらの元素のうちのいずれかのアクア錯体が使用される。なお、アクア錯体とは、上記ランタノイドのイオンに水分子（Ｈ２Ｏ）が配位してなる錯イオンである。ランタノイドのイオンに配位する水分子の数は、ランタノイドの種類によって異なるが、通常の遷移金属元素のアクア錯体における数（多くて６個である。）よりも多く、例えばＹｂ３＋であれば８個である。この場合、Ｙｂ（ＯＨ２）８３＋という錯イオンが形成される。
【００２２】
ランタノイドでは、４ｆ軌道が閉殻となっておらず、原子番号の増加とともに４ｆ軌道に電子が一つずつ詰まっていく。そのため、ランタノイドは、その化学的な性質が４ｆ軌道の存在に依存しており、３ｄ軌道が閉殻となっていない遷移金属元素よりも大きな原子半径を有している。本発明では、ランタノイドがこのように大きな原子半径を備えることが重要なポイントとなる。
【００２３】
ランタノイドの４ｆ軌道は、酸素原子と高い親和性を有するとされており、酸素原子を有する水分子と容易に錯体（アクア錯体）を形成する。このとき、水分子（Ｈ−Ｏ−Ｈ）は、２つの水素原子を外側に向けた状態で酸素原子の非共有電子対（いわゆるローンペア）によりランタノイドに配位する。上記のように、ランタノイドは大きな原子半径を有するので、そのアクア錯体では、結合した水分子同士が互いに比較的離れた位置となるように配置される。これに対して、ランタノイドよりも原子半径の小さな遷移金属元素では、ランタノイドと同様に２つの水素原子が外側を向いたアクア錯体を形成するものの、そのアクア錯体では、結合した水分子同士が互いに接近した位置となるように配置される。
【００２４】
アクア錯体において外側を向いた２つの水素原子は、水素原子に対して水素結合可能な化合物、すなわち非共有電子対を有する原子を備えた化合物と水素結合をして、超分子錯体を形成することが可能である。このとき、水素結合した化合物は、アクア錯体の外側に配置されることになる。
【００２５】
ここで、アクア錯体に水素結合した化合物が、二重結合を有する化合物、すなわちオレフィン化合物である場合を考える。このようなオレフィン化合物としては、水素原子に対して水素結合可能な置換基を備えたオレフィン化合物が挙げられる。ランタノイド及び遷移金属のアクア錯体は、いずれも複数の水分子を有するので、１つのアクア錯体で複数のオレフィン化合物と水素結合をすることが可能である。ここでは、説明を簡単にするために、１つのアクア錯体に２つのオレフィン化合物が水素結合により結合した場合を想定し、図１（ａ）及び（ｂ）を参照しながら説明する。図１（ａ）は、ランタノイドのアクア錯体とオレフィン化合物とが水素結合した状態を示す模式図であり、図１（ｂ）は、遷移金属元素のアクア錯体とオレフィン化合物とが水素結合した状態を示す模式図である。
【００２６】
図１（ａ）に示すように、水分子２は酸素原子を介してランタノイド１ａに結合し、オレフィン化合物３は自身が備える水素結合可能な置換基３１により水分子２に水素結合する。図１（ａ）では、一例として、オレフィン化合物３の末端に水素結合可能な置換基３１が存在することとしている。このとき、ランタノイド１ａの原子半径が大きいため、２個の水分子２，２は互いに十分に離れており両者の間に特段の反発はない。そのため、２個の水分子２，２に結合した２個のオレフィン化合物３，３は、互いに平行になるような配置となって、それぞれが有する二重結合同士でπ−πスタック４を形成させることが可能である。この状態で２個のオレフィン化合物３，３に紫外線が照射されると、π−πスタック４を形成している二重結合同士の間で環状構造（シクロブタン環）が形成され、オレフィン化合物３，３の間で光二量化反応が起こる。
【００２７】
これに対して、図１（ｂ）に示す遷移金属元素１ｂのアクア錯体では、遷移金属元素１ｂの原子半径が小さいために、遷移金属元素１ｂに結合した２個の水分子２，２が互いに近接しており両者の間に反発が生じる。そのため、２個の水分子２，２に結合した２個のオレフィン化合物３，３は、互いに平行になることができず、それぞれが有する二重結合同士でπ−πスタックを形成させることができない。そのため、２個のオレフィン化合物３，３に紫外線が照射されたとしても、両者の間では光二量化反応は起きない。なお、図１（ｂ）においても、水分子２は酸素原子を介して遷移金属元素１ｂに結合し、オレフィン化合物３は自身が備える水素結合可能な置換基３１により水分子２に水素結合している。
【００２８】
後述の実施例でも示すが、図２は、水素原子に対して水素結合可能な置換基であるピリジル基を２個備えたオレフィン化合物となるビス（４−ピリジル）エチレン（４，４’−ｂｐｅ）が、イッテルビウム（Ｙｂ）のアクア錯体［Ｙｂ（ＯＨ２）８］３＋に対して水素結合することで超分子錯体を形成する様子を示す分子構造図（ＯＲＴＥＰ）である。図２は、Ｙｂのアクア錯体と４，４’−ｂｐｅとから単結晶を作製し、その単結晶についてＸ線結晶構造解析を実施した結果に基づくものである。図２（ａ）は、ａ軸に沿ってＹｂのアクア錯体及び４，４’−ｂｐｅのピリジル環及びその隣接部分を観察した分子構造図であり、図２（ｂ）は、単位格子の（０  １−１）面に存在する分子を表した分子構造図である。
【００２９】
図２（ａ）及び（ｂ）を参照すると、Ｙｂのアクア錯体に対して水素結合している４，４’−ｂｐｅが、その分子中央に位置するＣ＝Ｃ結合同士でπ−πスタックを形成するように組（すなわち一対）となって、ａ軸方向に重なっていることがわかる。このように、ランタノイドであるＹｂのアクア錯体に水素結合したオレフィン化合物がπ−πスタックを形成できるのは、上述のように、ランタノイドが大きな原子半径を有するためである。この状態で、オレフィン化合物に紫外線が照射されれば、組（すなわち一対）となったオレフィン化合物が光二量化する。
【００３０】
なお、図２（ａ）及び（ｂ）は単結晶のＸ線結晶構造解析の結果を示すものだが、後述のように、Ｙｂのアクア錯体は、溶液中や粉末中でも、紫外線照射下で４，４’−ｂｐｅを効率良く光二量化させる。よって、図２（ａ）及び（ｂ）で示されるような４，４’−ｂｐｅのπ−πスタックは、結晶中のみならず、溶液中や粉末中でも生じていると考えられる。このことは、ランタノイドのアクア錯体が、どのような環境においても、水素原子に対して水素結合可能な置換基を備えたオレフィン化合物同士をπ−πスタックさせ、これらが光二量化するのを助ける作用を有することを意味する。本発明は、ランタノイドのアクア錯体の備えるこうした新規な特性を発見したことに基づくものであり、ランタノイドのアクア錯体からなるオレフィン二量化触媒を提供する。
【００３１】
ランタノイドのアクア錯体は、上述の通り、ランタノイドのイオンに水分子（Ｈ２Ｏ）が配位してなる錯イオンである。ランタノイドは、水分子と極めて錯体を形成しやすい性質がある。そのため、ランタノイドのアクア錯体は、ランタノイドの塩に水分を接触させるだけで容易に調製される。
【００３２】
こうした調製に使用されるランタノイドの塩としては、特に限定されないが、一例として、ランタノイドの塩化物、トリフルオロ亜硫酸（ＣＦ３ＳＯ３）塩、硝酸塩、硫酸塩、酢酸塩等が挙げられる。例えば、ランタノイドとしてＹｂを用いるならば、その塩としてはＹｂＣｌ３、Ｙｂ（ＣＦ３ＳＯ３）３等が例示される。
【００３３】
ランタノイドの塩に水分を接触させる方法は、特に限定されない。このような方法の一例として、ランタノイドの塩（粉末状態、結晶状態を問わない。以下、同様である。）を水又は水を含んだ溶媒に溶解又は混合させる方法、ランタノイドの塩に微量の水分を添加して混合させる方法、水分（湿気）を含んだ空気のもとでランタノイドの塩を貯蔵する方法等が挙げられるが、特に限定されない。
【００３４】
調製されたランタノイドのアクア錯体は、水素原子に対して水素結合可能な置換基を備えたオレフィン化合物を光二量化させる、オレフィン二量化触媒となる。
【００３５】
次に、水素原子に対して水素結合可能な置換基（以下、単に「水素結合可能な置換基」とも呼ぶ。）を備えたオレフィン化合物（以下、単に「オレフィン化合物」と呼ぶこともある。）について説明する。この化合物は、水素結合可能な置換基を備えており、当該置換基によりランタノイドのアクア錯体に含まれる水分子（Ｈ−Ｏ−Ｈ）の水素原子に水素結合できる。既に説明したように、オレフィン化合物は、こうした水素結合を通じてランタノイドのアクア錯体に結合し、他のオレフィン化合物とπ−πスタックを形成させる。なお、オレフィン化合物は、１種の化合物であってもよいし、２種以上の化合物を組み合わせたものであってもよい。
【００３６】
オレフィン化合物が備える水素結合可能な置換基としては、非共有電子対（いわゆるローンペア）を有する、窒素、酸素、硫黄、リン等の原子を備えた置換基が挙げられる。このような置換基の例としては、ピリジル基、アミノ基、カルボニル基、カルボキシル基、アミド基、リン酸基、スルホ基等が挙げられるが、特に限定されない。また、オレフィン化合物の構造中で、水素結合可能な置換基の占める位置は特に限定されない。
【００３７】
オレフィン化合物は、水素結合可能な置換基を２以上備えることが好ましい。オレフィン化合物が水素結合可能な置換基を２以上備えることにより、オレフィン化合物は、２以上のランタノイドのアクア錯体と水素結合することが可能となり、２以上のランタノイドのアクア錯体との間で橋掛け構造を形成させることができるようになる（図２（ｂ）を参照）。このような橋掛け構造が形成されると、オレフィン化合物は、橋掛け構造の中での位置の固定化が進み、他のオレフィン化合物との間でπ−πスタックをより形成させやすくなる。このことは、オレフィン化合物の光二量化反応がよりスムースに生じるようになることを意味している。
【００３８】
また、オレフィン化合物が水素結合可能な置換基を２以上備える場合、これらの置換基のうち少なくとも２つの置換基の間となる位置にオレフィン化合物の二重結合が存在し、これら２つの置換基はオレフィン化合物の外方に向けて水素結合可能であることが好ましい。つまり、オレフィン化合物における二重結合が、２つの水素結合可能な置換基に挟まれた構造となっており、これらの置換基が外部に向けて水素結合可能であることが好ましい。このようなオレフィン化合物であれば、上記の橋掛け構造をより形成しやすくなるので、光二量化反応がスムースに生じるようになる。
【００３９】
このような化合物の一例としては、上述の４，４’−ｂｐｅを挙げることができる。４，４’−ｂｐｅは、下記構造式で示すように、水素結合可能な置換基である２つのピリジル基の間に二重結合が挟まれた構造となっている。また、これら２つのピリジル基は、いずれも４，４’−ｂｐｅ分子の外方に向けて水素結合可能である。なお、下記構造式で示される４，４’−ｂｐｅは、上記好ましい態様を説明するための一例であり、本発明のオレフィン二量化触媒の対象が４，４’−ｂｐｅに限定されるものでないことは言うまでもない。
【００４０】
【化１】
2013173130.tif 000003
【００４１】
［シクロブタン化合物の製造方法］
次に、本発明のシクロブタン化合物の製造方法の一実施態様について説明する。本発明のシクロブタン化合物の製造方法は、上述のオレフィン二量化触媒（すなわち、ランタノイドのアクア錯体）を使用して、水素原子に対して水素結合可能な置換基を備えたオレフィン化合物同士を光二量化させ、シクロブタン環を形成させることを特徴とする。なお、本発明のシクロブタン化合物の製造方法で使用されるオレフィン二量化触媒、及び水素原子に対して水素結合可能な置換基を備えたオレフィン化合物（上記のように、適宜「オレフィン化合物」と省略する。）については既に説明した通りであるので、ここでの説明を省略する。
【００４２】
本発明のシクロブタン化合物の製造方法では、ランタノイドのアクア錯体と、オレフィン化合物と、を含む溶液又は混合物に紫外線を照射する。すると、下記反応式（１）のように、２分子のオレフィン化合物が光二量化反応によりシクロブタン化合物に変換される。下記反応式（１）におけるＲ１〜Ｒ４はそれぞれ独立に１価の置換基であるが、原料であるオレフィン化合物におけるＲ１〜Ｒ４の立体関係が、生成物であるシクロブタン化合物でもそのまま引き継がれる（すなわち、立体関係が保存される）ことも本発明の製造方法における特徴の一つである。なお、既に述べたように、オレフィン化合物はランタノイドのアクア錯体に対して水素結合可能であることが必要なので、下記反応式（１）において、Ｒ１及びＲ２の少なくとも１つは水素原子に対して水素結合可能な置換基を備え、Ｒ３及びＲ４の少なくとも１つは水素原子に対して水素結合可能な置換基を備える。
【００４３】
【化２】
2013173130.tif 000004
（上記反応式（１）中、Ｒ１〜Ｒ４は、それぞれ独立に１価の置換基である。）
【００４４】
ランタノイドのアクア錯体と、オレフィン化合物と、を含む溶液又は混合物を調製する方法は特に限定されない。この溶液又は混合物の内部では、ランタノイドのアクア錯体とオレフィン化合物との間で水素結合による超分子錯体が形成される。このような方法の一例として、（１）溶液法、（２）粉末混合法、及び（３）静置法を挙げて説明する。なお、「ランタノイドのアクア錯体と、オレフィン化合物と、を含む混合物」との用語には、ランタノイドとオレフィン化合物とを含む結晶（又は単結晶）との意味も含まれる。
【００４５】
（１）溶液法
溶液法は、アクア錯体の形成に必要な水分を含む溶媒中に、ランタノイドの塩及びオレフィン化合物を溶解又は分散させる方法である。ランタノイドの塩は、溶媒に含まれる水分によってアクア錯体となり、次いでこの溶液中で、アクア錯体とオレフィン化合物との間で水素結合による超分子錯体が形成される。
【００４６】
溶液を調製するための溶媒としては、特に限定されず、水そのものであってもよいし、水と混和性のある有機溶媒であってもよいし、水と混和性のない有機溶媒であってもよい。溶媒として有機溶媒を使用する場合、当該有機溶媒に水を添加して使用する。このとき、水と混和性のない有機溶媒を使用すると添加された水が分離するが、有機溶媒と水との混合物を常に撹拌しておけば支障はない。
【００４７】
上記のように調製された水分を含む溶媒に、ランタノイドの塩及びオレフィン化合物を溶解又は分散させる。すると、既に説明したように、ランタノイドのアクア錯体とオレフィン化合物との間で超分子錯体が形成される。なお、ランタノイドの塩については既に説明した通りであるので、ここでの説明を省略する。
【００４８】
溶液中におけるランタノイドの塩及びオレフィン化合物のモル比は、特に限定されないが、一例として、ランタノイドの塩：オレフィン化合物の比として１：２から１：２０程度を挙げることができる。ただし、後述するように、ランタノイドのアクア錯体からなるオレフィン二量化触媒はオレフィン化合物を触媒的に光二量化させるので、ランタノイドの塩及びオレフィン化合物のモル比は任意でよい。
【００４９】
（２）粉末混合法
粉末混合法は、ランタノイドの塩及びオレフィン化合物の固体を、少量の水分の存在下で混合する方法である。ランタノイドの塩は、混合物に含まれる少量の水分によってアクア錯体となり、次いでこの混合物中で、アクア錯体とオレフィン化合物との間で水素結合による超分子錯体が形成される。
【００５０】
混合物に添加する水分の量は、アクア錯体に含まれることになる水分子の個数に基づいて、必要とされる当量数以上であればよい。例えば、Ｙｂ３＋の塩を使用する場合、８個の水分子がＹｂ３＋に結合して［Ｙｂ（ＯＨ２）８］３＋というアクア錯体を形成することになるので、１モルのＹｂ３＋に対して８モルの水を添加すればよいことになる。
【００５１】
ランタノイドの塩及びオレフィン化合物を混合させる方法としては、公知の方法を特に制限なく使用することができる。このような方法の一例としては、ランタノイドの塩、オレフィン化合物及び少量の水分を乳鉢に入れ、これらをすり潰して混合させる方法が挙げられる。ランタノイドの塩は、混合される過程で、混合物に含まれる水分によってアクア錯体となり、次いでこの混合物中で、アクア錯体とオレフィン化合物との間で水素結合による超分子錯体が形成される。なお、ランタノイドの塩については既に説明した通りであるので、ここでの説明を省略する。
【００５２】
混合物中におけるランタノイドの塩及びオレフィン化合物のモル比は、特に限定されないが、一例としてランタノイドの塩：オレフィン化合物の比として１：２から１：２０程度を挙げることができる。
【００５３】
（３）静置法
静置法は、水分を含んだ空気の存在下で、ランタノイドの塩及びオレフィン化合物の粉末混合物を保管する方法である。ランタノイドの塩は、空気に含まれる水分によって徐々にアクア錯体となり、次いで粉末混合物中で、アクア錯体とオレフィン化合物との間で水素結合による超分子錯体が形成される。
【００５４】
このような方法の一例としては、密閉可能な容器の内部にランタノイドの塩及びオレフィン化合物の粉末混合物を加え、次いで当該容器の内部に、水分を含んだ空気を加えて密閉放置する方法が挙げられる。なお、放置中に、密閉容器を振とうすることにより内部を混合させてもよい。
【００５５】
粉末混合物に含まれるランタノイドの塩は、放置されている間に、空気中に含まれる水分によってアクア錯体となり、次いでこの粉末混合物中で、アクア錯体とオレフィン化合物との間で水素結合による超分子錯体が形成される。なお、ランタノイドの塩については既に説明した通りであるので、ここでの説明を省略する。
【００５６】
粉末混合物中におけるランタノイドの塩及びオレフィン化合物のモル比は、特に限定されないが、一例として、ランタノイドの塩：オレフィン化合物の比として１：２から１：２０程度を挙げることができる。
【００５７】
上記のような手順で調製された溶液又は混合物の内部では、ランタノイドのアクア錯体とオレフィン化合物との間で水素結合による超分子錯体が形成される。こうして形成された超分子錯体に紫外線を照射することにより、オレフィン化合物同士が光二量化してシクロブタン化合物となる。照射する紫外線の波長は、オレフィン化合物が吸収することのできるものであることが必要であるので、オレフィン化合物の種類に合わせて適宜選択すればよい。このような紫外線の波長の一例としては２５４ｎｍや３６５ｎｍ等が挙げられる。また、紫外線を照射する時間については、残留するオレフィン化合物の有無を１Ｈ−ＮＭＲ等の測定手段により監視しながら適宜決定すればよいが、一例として、３０秒〜３０分間程度を挙げることができる。
【００５８】
既に説明したように、形成された超分子錯体の内部ではオレフィン化合物同士がπ−πスタックを形成し、このπ−πスタックを形成した一対のオレフィン化合物に紫外線が照射されることにより光二量化反応が生じる。そして、この超分子錯体は、オレフィン化合物が水素結合可能な置換基を２以上備えることにより、オレフィン化合物による橋掛け構造を有することとなる。こうした橋掛け構造は、オレフィン化合物同士のπ−πスタックの形成を助けるものである。また、オレフィン化合物は、そのような橋掛け構造が形成されたときに、図２（ａ）及び（ｂ）に示すように、オレフィン化合物同士のπ−πスタックが形成されるような位置に二重結合が配置されるべく、水素結合可能な置換基を適切な位置に備えるものであることが望ましい。
【００５９】
このような観点からは、本発明のシクロブタン化合物の製造方法においては、オレフィン化合物が、水素結合可能な置換基を２以上備え、２以上のアクア錯体と水素結合で橋掛けすることにより超分子錯体を形成でき、かつ、当該超分子錯体に含まれる２以上のオレフィン化合物を一対としたときに、これら一対のオレフィン化合物に含まれる一対の二重結合がπ−πスタックを形成可能となるように、水素結合可能な置換基を備えることが好ましい。
【００６０】
なお、上述で例示した４，４’−ｂｐｅのように対称な構造を備えたオレフィン化合物は、水素結合可能な置換基を適切な位置に備えたオレフィン化合物の一形態といえる。
【００６１】
［オレフィン化合物の二量化反応実行方法］
ランタノイドのアクア錯体と、水素原子に対して水素結合可能な置換基を備えたオレフィン化合物と、を含む溶液又は混合物に紫外線を照射し、当該溶液又は混合物中で上記オレフィン化合物同士を光二量化させてシクロブタン環を形成させることを特徴とするオレフィン化合物の二量化反応実行方法も本発明の一つである。これについては、上述のオレフィン二量化触媒及びシクロブタン化合物の製造方法にて既に説明したので、ここでの説明を割愛する。
【００６２】
上記オレフィン化合物の二量化反応実行方法において、上記オレフィン化合物は、水素結合可能な置換基を２以上備え、２以上のアクア錯体を水素結合で橋掛けすることにより超分子錯体を形成でき、かつ、当該超分子錯体に含まれる二分子のオレフィン化合物を一対としたときに、これら一対のオレフィン化合物に含まれる一対の二重結合がπ−πスタックを形成可能となるように上記置換基を備えることが好ましい。これについても、上述のオレフィン二量化触媒及びシクロブタン化合物の製造方法にて既に説明したので、ここでの説明を割愛する。
【実施例】
【００６３】
以下、実施例を示すことにより、本発明をより具体的に説明するが、本発明は以下の実施例に何ら限定されるものでない。
【００６４】
［実施例１］結晶中におけるオレフィンの光二量化反応
Ｙｂ（ＣＦ３ＳＯ３）３（３５．５ｍｇ，５７．２μｍｏｌ）を溶解させた１０ｍＬの蒸留水をガラス製の筒状容器（直径２５ｍｍ）に加え、その液面に、アセトニトリル１ｍＬ、及びｔｒａｎｓ−４，４’−ｂｐｅを溶解させたアセトニトリル：水＝１：１（ｖ／ｖ）溶液１０ｍＬをこの順で静かに加え、層を形成させた。その後、容器を室温で２週間放置したところ、容器の壁面に無色の柱状晶である単結晶Ａが析出したのでこれを回収した。得られた単結晶ＡのＸ線結晶構造解析を行った結果、図２（ａ）及び（ｂ）に示す分子構造図を得た。得られた分子構造図から、Ｙｂイオンに８個の水分子が酸素原子を介して配位して［Ｙｂ（ＯＨ２）８］３＋錯イオンが形成され、ｔｒａｎｓ−４，４’−ｂｐｅが錯イオン同士を架橋するように配位して超分子錯体を形成していることがわかった。
【００６５】
得られた超分子錯体の単結晶Ａに室温で紫外線（３６５ｎｍ）を照射して光二量化反応を実施した。この際、３０秒間の紫外線の照射後、結晶のひずみを解消するための緩和時間として３０分間放置することを繰り返し行ったところ、３分間の紫外線の照射により、単結晶Ａが透明性を維持したまま赤橙色に変化した。この操作で得られた単結晶を単結晶Ｂとした。単結晶ＢのＸ線結晶構造解析を行った結果、図３に示す分子構造図を得た。図３に示すように、２分子のｔｒａｎｓ−４，４’−ｂｐｅが光二量化反応によりシクロブタン環を形成し、テトラキス（４−ピリジル）シクロブタン（４，４’−ｔｐｃｂ）のｒｃｔｔ異性体が単結晶Ｂの中に形成されていた。
【００６６】
１Ｈ−ＮＭＲの測定により、上記光二量化反応を定量的な側面から検証した。図４は、単結晶Ａの紫外線照射前後でのＣＤ３ＣＮ溶液における１Ｈ−ＮＭＲの測定結果である。単結晶Ａでは、図４のａに示すように、ｔｒａｎｓ−４，４’−ｂｐｅのピリジン環に由来する２本のピーク（δ＝８．４９ｐｐｍ（ｄ，４Ｈ）及び７．５６ｐｐｍ（ｄ，４Ｈ））と、オレフィンプロトンに由来する１本のピーク（δ＝７．４１ｐｐｍ（ｓ，２Ｈ））との合計３つのピークのみが観察された。次に、単結晶Ａを乳鉢ですり潰して結晶の表面積を大きくした後にこれを撹拌しながら紫外線（３６５ｎｍ）を５分間照射し、１Ｈ−ＮＭＲを測定した。その結果、図４のｂに示すように、４，４’−ｔｐｃｂのシクロブチル環プロトンに由来するピークがδ＝４．６４ｐｐｍに観察され、ピリジン環に由来するピークがδ＝８．２５ｐｐｍ及び７．１９ｐｐｍに観察された。図４における各ピークの積分値の比から、ＨＡ＋ＨＤ／ＨＢ＋ＨＥ／ＨＣ＋ＨＦを算出したところ、２：２：１との結果が得られた。このことから、光二量化反応において生成された副生成物は、皆無か極微量であることがわかった。
【００６７】
［実施例２］溶液中におけるオレフィンの光二量化反応
Ｙｂ（ＣＦ３ＳＯ３）３・ｘＨ２Ｏ及びｔｒａｎｓ−４，４’−ｂｐｅをモル比１：８（２．４０μｍｏｌ：１９．２μｍｏｌ）にて９ｍＬのスクリュー管に量り取り、これらをＤ２Ｏ：ＣＤ３ＣＮ＝１：１（ｖ／ｖ）の混合重溶媒０．４ｍＬに溶解させた後、得られた溶液を基準物質（２，５−ヘキサンジオン）とともにＮＭＲチューブに入れた。その後、溶液の入ったＮＭＲチューブを遮光かつ温度が室温に保たれたインキュベーター内に収容し、紫外線（３６５ｎｍ）を連続照射した。そして、紫外線照射開始から０、３０、８０、１２０、２４０、３６０、４２０、４８０及び５５０分後に１Ｈ−ＮＭＲを測定し、生成物の定量を行った。その結果を図５に示す。図５は、Ｙｂ（ＣＦ３ＳＯ３）３・ｘＨ２Ｏ及びｔｒａｎｓ−４，４’−ｂｐｅのＤ２Ｏ：ＣＤ３ＣＮ＝１：１（ｖ／ｖ）溶液に紫外線を照射した際の時間経過に対する各生成物の存在割合を示すグラフであり、横軸が紫外線の照射時間を表し、縦軸が各生成物の存在割合を表す。
【００６８】
上記溶液中には水分（重水）が含まれるので、添加されたＹｂ（ＣＦ３ＳＯ３）３・ｘＨ２Ｏは、速やかにＹｂのアクア錯体に転化されていると考えられる。図５を参照すると、紫外線照射開始前（すなわち０分）では原料として添加されたｔｒａｎｓ−４，４’−ｂｐｅの存在率が１００％だったものの、紫外線の照射時間が増加するとともに、ｔｒａｎｓ−４，４’−ｂｐｅが減少し、生成物であるｒｃｔｔ−４，４’−ｔｐｃｂが増加していることがわかる。溶液中にＹｂのアクア錯体が存在しない場合にはこのようなｔｒａｎｓ−４，４’−ｔｐｃｂの速やかな増加が観察されないので、Ｙｂのアクア錯体がｔｒａｎｓ−４，４’−ｂｐｅの光二量化を促進していることがわかった。なお、図５では、紫外線の照射時間が増加するのに伴って、原料であるｔｒａｎｓ−４，４’−ｂｐｅの立体異性体であるｃｉｓ−４，４’−ｂｐｅが増加しているが、ｔｒａｎｓ−４，４’−ｂｐｅのみの溶液に紫外線を照射してもｃｉｓ体への異性化が観察されなかったことから、これは紫外線照射によるｔｒａｎｓ−４，４’−ｂｐｅのｃｉｓ体への異性化ではなく、生成したｒｃｔｔ−４，４’−ｔｐｃｂのシクロブチル環がメタセシス反応により熱的に開裂して生成したと考えられる。つまり、紫外線の照射時間の増加とともに増加しているｃｉｓ−４，４’−ｂｐｅは、目的の生成物であるｒｃｔｔ−４，４’−ｔｐｃｂとして合算することが可能といえる。なお、生成したｃｉｓ−４，４’−ｂｐｅは、二重結合を有する化合物であるが、光二量化反応を生じなかった。これは、ｃｉｓ−４，４’−ｂｐｅが、立体障害のためにＹｂのアクア錯体の適切な位置に結合することができないためと推察される。
【００６９】
図５に示すように、原料であるｔｒａｎｓ−４，４’−ｂｐｅの残量が２０％を下回ったとき（４２０分経過時）に８当量のｔｒａｎｓ−４，４’−ｂｐｅを追加した。すると、再びｔｒａｎｓ−４，４’−ｂｐｅからｒｃｔｔ−４，４’−ｔｐｃｂへの転化が促進された。このことは、Ｙｂのアクア錯体が触媒的にｔｒａｎｓ−４，４’−ｂｐｅからｒｃｔｔ−４，４’−ｔｐｃｂへの光二量化反応を助けていることを示している。具体的には、Ｙｂのアクア錯体に結合したｔｒａｎｓ−４，４’−ｂｐｅが光二量化反応によってｒｃｔｔ−４，４’−ｔｐｃｂに転化された後、生成したｒｃｔｔ−４，４’−ｔｐｃｂがＹｂのアクア錯体から遊離し、再び、別のｔｒａｎｓ−４，４’−ｂｐｅがＹｂのアクア錯体に結合して光二量化反応を受けていると考えられる。
【００７０】
以上の結果から、Ｙｂのアクア錯体が４，４’−ｂｐｅの光二量化反応において溶液中での触媒作用を備えると理解できる。
【００７１】
［実施例３］粉末中におけるオレフィンの光二量化反応
メノウ乳鉢を用いて、Ｙｂ（ＣＦ３ＳＯ３）３・ｘＨ２Ｏ（０．０５ｍｍｏｌ）を１分間すり潰した後、これにｔｒａｎｓ−４，４’−ｂｐｅ（０．３７５ｍｍｏｌ）を加えて１分間すり潰し、その後さらにＨ２Ｏを５０μＬ加えて３分間すり潰した。得られた混合物に紫外線（３６５ｎｍ）を照射し、ｔｒａｎｓ−４，４’−ｂｐｅの光二量化反応生成物であるｒｃｔｔ−４，４’−ｔｐｃｂの紫外線照射時間の増加に伴う生成量の変化を１Ｈ−ＮＭＲ測定により求めた。その結果を図６に示す。図６は、Ｙｂ（ＣＦ３ＳＯ３）３・ｘＨ２Ｏ、ｔｒａｎｓ−４，４’−ｂｐｅ及び水（Ｈ２Ｏ）の粉末混合物に紫外線を照射した際の紫外線照射時間に対するｒｃｔｔ−４，４’−ｔｐｃｂの生成量を示すグラフであり、横軸が紫外線の照射時間を表し、縦軸がｒｃｔｔ−４，４’−ｔｐｃｂの生成比率（％）を表す。なお、「ｒｃｔｔ−４，４’−ｔｐｃｂの生成比率（％）」とは、最初に添加したｔｒａｎｓ−４，４’−ｂｐｅの量を１００％としたときに、そのうちの何％のｔｒａｎｓ−４，４’−ｂｐｅが反応して生成物となったのかを表すものである。
【００７２】
図６に示すように、粉末である混合物に紫外線を照射すると、紫外線の照射時間の増加とともに当該混合物中におけるｒｃｔｔ−４，４’−ｔｐｃｂの量が増加した。ｒｃｔｔ−４，４’−ｔｐｃｂはｔｒａｎｓ−４，４’−ｂｐｅの光二量化生成物であるので、粉末中であっても、Ｙｂのアクア錯体とｔｒａｎｓ−４，４’−ｂｐｅとの超分子錯体が形成され、ｔｒａｎｓ−４，４’−ｂｐｅの光二量化反応が促進されたことがわかった。
【００７３】
以上の結果から、本発明のオレフィン二量化触媒を使用することにより、結晶中のみならず、溶液中や粉末中であってもオレフィン化合物の光二量化反応を促進できることがわかる。なお、本発明のオレフィン二量化触媒は、溶液中や粉末中であってもオレフィンの光二量化反応を促進させるものであるが、オレフィン化合物とともに単結晶又は結晶を調製し、その単結晶又は結晶中でオレフィン化合物を光二量化反応させることに用いてもよい。
【符号の説明】
【００７４】
１ａ    ランタノイド
１ｂ    遷移金属元素
２      水分子
３      水素原子に対して水素結合可能な置換基を備えたオレフィン化合物
３１    水素原子に対して水素結合可能な置換基
４      π−πスタック
【図１】
2013173130.tif 000005
【図２】
2013173130.tif 000006
【図３】
2013173130.tif 000007
【図４】
2013173130.tif 000008
【図５】
2013173130.tif 000009
【図６】
2013173130.tif 000010